(57)【要約】      （修正有）【課題】主として中高層の鉄骨建築物における外壁および間仕切壁に用いる材料で、セメント・けい酸質原料および繊維質原料を主原料として、中空を有する板状に押出成形しオートクレーブ養生した床用の押出中空セメント板の遮音性能を向上させることである。【解決手段】押出中空セメント板の原材料に、鉄粉等の高比重粉体を５〜２０％含有させ、中空部の幅（Ａ）と隣り合う中実部の幅（Ｂ）の関係を、Ｂ≧Ａ／２を満足する中空構造にして遮音性能を向上させた。【選択図】図１
2011174307.tif 000002
【特許請求の範囲】
【請求項１】
原材料に、鉄粉等の高比重粉体を含有させ、中空部の幅（Ａ）と隣り合う中実部の幅（Ｂ）の関係が、Ｂ≧Ａ／２を満足する中空構造である床用押出中空セメント板。
【請求項２】
鉄粉等の高比重粉体の含有率が、５〜２０重量％である請求項１記載の床用押出中空セメント板。
【請求項３】
高比重粉体の粒径が５００μｍ以下である請求項１又は２記載の床用押出中空セメント板。
【発明の詳細な説明】
【技術分野】
【０００１】
この発明は、遮音性に優れた床用の押出中空セメント板に関するものである。
【背景技術】
【０００２】
押出中空セメント板(Extruded Cement Panel）は、主として中高層の鉄骨建築物における外壁および間仕切壁に用いる材料で、セメント・けい酸質原料および繊維質原料を主原料として、中空を有する板状に押出成形しオートクレーブ養生したパネルである。
【０００３】
この押出中空セメント板は、中空構造であり、軽量性と高強度という特徴を有するため、外壁や間仕切壁の用途のほか、床材としても用いられるようになっている（特許文献１、特許文献２）。
【先行技術文献】
【特許文献】
【０００４】
【特許文献１】特開平７−３１７１９１号公報
【特許文献２】特開平１１−２９３９００号公報
【発明の概要】
【発明が解決しようとする課題】
【０００５】
ところが、押出中空セメント板を床材として使用した場合、中空構造であるために、階下への遮音性能に劣るという問題があった。
【０００６】
このため、従来は、押出中空セメント板を床材として使用する場合には、床材と根太との間に緩衝材を挿入するなど、遮音性を向上させる施工方法を採用する必要があり、施工コストが嵩むという問題があった。
【０００７】
そこで、この発明は、特別な遮音工事をしなくても、それ自体で優れた遮音性能を有する床用の押出中空セメント板を提供しようとするものである。
【課題を解決するための手段】
【０００８】
前記の課題を解決するために、この発明は、押出中空セメント板の原材料に、鉄粉等の高比重粉体を体積比で少なくとも５％含有させ、中空部の幅（Ａ）と隣り合う中実部の幅（Ｂ）の関係が、Ｂ≧Ａ／２を満足する中空構造にしたものである。
【０００９】
上記の押出中空セメント板は、優れた遮音性能を有することが実験的に確認することができた。
【００１０】
原材料に含有させる高比重粉体は、最大粒径５００μｍ以下のものが好ましい。
【発明の効果】
【００１１】
以上のように、この発明に係る押出中空セメント板は、遮音性能に優れているため、床材として好適に使用することができる。
【図面の簡単な説明】
【００１２】
【図１】この発明に係る床用押出中空セメント板の構造を示す側面図である。
【図２】（ａ）（ｂ）はこの発明に係る床用押出中空セメント板の実施形態を示す側面図である。
【図３】（ｃ）〜（ｆ）はこの発明の比較例を示す側面図である。
【図４】この発明の実施例と比較例のＬ値を比較したグラフである。
【図５】この発明の実施例と比較例のＬ値を比較したグラフである。
【図６】金属添加量と遮音性能の関係を示すグラフである。
【発明を実施するための形態】
【００１３】
以下、この発明の実施形態を添付図面に基づき具体的に説明する。
この発明に係る押出成形セメント板は、図１に示すように、セメント・けい酸質原料および繊維質原料を主原料とし、これに最大粒径５００μｍ以下の鉄粉等の高比重粉体を含有させた材料を、中空を有する板状に押出成形しオートクレーブ養生したものである。
【００１４】
図１には、高比重粉体を斑点で模式的に表している。
【００１５】
高比重粉体の含有量は、５〜２０重量％である。
【００１６】
高比重粉体としては、鉄粉（酸化鉄を含む）、ステンレス粉等の金属粉、アルミナ粉等を使用することができる。
【００１７】
図６に示すように、５重量％未満であると、遮音性能が向上せず、２０重量％以上含有させても、遮音性能がそれほど向上しない。また、２０％以上含有させると、重量が重くなりすぎると共に、押出成形性、加工性に支障がでる。
【００１８】
また、高比重粉体の粒径は、最大粒径５００μｍ以下のものを使用することが好ましい。
【００１９】
最大粒径が５００μｍ以上の金属粉が混入すると、押出成形性、加工性の点で支障が生じる。
【００２０】
そして、中空部の幅（Ａ）と隣り合う中実部の幅（Ｂ）の関係を、Ｂ≧Ａ／２にすることにより、軽量化と遮音性能を共に満足させることができる。
【００２１】
[実施例]
図２（ａ）は、この発明の第１の実施例であり、厚みが２５ｍｍ、中空部Ａの幅２３ｍｍ、中実部Ｂの幅３８ｍｍである。
【００２２】
図２（ｂ）は、この発明の第２の実施例であり、厚みが２５ｍｍ、中空部Ａの幅２３ｍｍ、中実部Ｂの幅２３ｍｍである。
【００２３】
[比較例]
図３（ｃ）は、この発明の比較例１であり、厚みが２５ｍｍで、中空部を設けていない例である。
【００２４】
図３（ｄ）は、この発明の比較例２であり、厚みが２５ｍｍ、中空部Ａの幅２３ｍｍ、中実部Ｂの幅１２ｍｍである。
【００２５】
図３（ｅ）は、この発明の比較例３であり、厚みが２５ｍｍ、中空部Ａの幅２３ｍｍ、中実部Ｂの幅６ｍｍである。
【００２６】
図３（ｆ）は、この発明の比較例４であり、厚みが２５ｍｍ、中空部Ａと中実部Ｂの体積比をこの発明の実施例１と同一にして、中空部Ａの幅を実施例１の倍の幅の４６ｍｍとし、中実部Ｂの幅を１５ｍｍにした例である。
【００２７】
以上の第１の実施例（ａ）、第２の実施例（ｂ）、比較例１（ｃ）、比較例２（ｄ）、比較例３（ｅ）と、ＡＬＣの遮音性能を、Ｌ値で比較したところ、図４の結果が得られた。
【００２８】
また、中空部Ａと中実部Ｂの体積比がこの発明の実施例１と同一であっても、比較例４のように中空部Ａの幅が広くなると、図５のグラフに示すように、優れた遮音性能を得ることができなかった。
【００２９】
この図４、図５の結果から、中空部の幅（Ａ）と隣り合う中実部の幅（Ｂ）の関係を、Ｂ≧Ａ／２にした押出成形セメント板が遮音性能に優れているということが確認することができた。
【００３０】
なお、上記実施例と比較例における高比重粉体の種類、含有量、Ｌ値の測定方法は、下記の通りである。
高比重粉体：鉄粉（平均粒径３０μｍ）
含有量：１０重量％
Ｌ値の測定方法：（ＪＩＳ  Ａ  １４１８  建築物の床衝撃音遮断性能の測定方法‐第２部：標準重量衝撃源による方法に準拠）
【符号の説明】
【００３１】
Ａ  中空部の幅
Ｂ  中実部の幅
【図１】
2011174307.tif 000003
【図２】
2011174307.tif 000004
【図３】
2011174307.tif 000005
【図４】
2011174307.tif 000006
【図５】
2011174307.tif 000007
【図６】
2011174307.tif 000008